Brevet FR3100333A1 — publié le 20210305

Description Titre de l'invention : Dispositif et procédé de détermination de paramètres caractéristiques des dimensions de nanoparticules [0001] La présente invention concerne un dispositif et un procédé de détermination de pa- ramètres caractéristiques des dimensions de nanoparticules par diffusion de la lumière, et concerne plus particulièrement la caractérisation de nanoparticules anisotropes en suspension dans un liquide. Etat de la technique [0002] L'emploi de nanoparticules s'est généralisé dans les processus industriels, que ce soit dans l'industrie pharmaceutique, l'industrie cosmétique, l'industrie des matériaux, ou l'industrie de l'électronique. Les propriétés des nanoparticules sont directement liées à leur structure (taille, morphologie, composition), d'où le besoin de former des nanoparticules de plus en plus complexes afin d'exploiter au mieux leur potentiel. [0003] Notamment, les nanoparticules anisotropes (nanoparticules allongées de type « nano-bâtonnets ») font l'objet d'une étude croissante. Il s'agit par exemple de certaines structures de « quantum dots » (nanoparticules fluorescentes, très utilisées dans le domaine de l'audio-visuel), de dérivées de la biomasse (notamment la cellulose), valorisés dans le contexte écologique, ou encore diverses nano-capsules fabriquées pour le transport de médicaments dans le corps humain et pouvant adopter des morphologies tubulaires dans certaines conditions de pH et de température. 100041 11 est donc nécessaire de développer de nouvelles techniques permettant une caracté- risation rapide et précise de ces structures. 100051 La diffusion dynamique de la lumière (ou DLS pour « Dynamic Light Scattering ») fait partie des techniques-phares pour l'étude des nanoparticules, permettant d'obtenir rapidement une valeur de taille de nanoparticules ainsi qu'une information sur la polydispersité (i.e. classes de populations de nanoparticules d'une taille donnée). 100061 Cependant, la technique de DLS généralement utilisée, consistant à étudier la diffusion de la lumière à un angle donné, permet seulement de caractériser des nanoparticules sphériques ou, éventuellement, d'obtenir une information grossière de L dimension principale de nano-objets non sphériques. 100071 Le brevet US8,854,621 IRéf. 11 s'intéresse plus spécifiquement à la caractérisation de nanoparticules anisotropes. Pour cela, Réf. 1 décrit une méthode de détermination de taux de relaxation de la lumière diffusée (taux de relaxation « transiationnelle» et « rotationnelle ») lorsque l'échantillon formé des nanoparticules en suspension dans un liquide est illuminé par un faisceau de lumière polarisée. Plus précisément, la lumière diffusée est collectée à 90° du faisceau d'illumination incident, à travers un prisme po- 2 lariseur tournant de type Glan-Thompson. Le prisme tournant de Glan-Thompson permet de sélectionner une polarisation selon un axe parallèle à la polarisation incidente (analyse de la lumière diffusée dite «polarisée VV ») ou selon un axe perpendiculaire (analyse de la lumière diffusée dite « dépolarisée VH »). Les taux de relaxation translationnelle et rotationnelle sont déterminés à partir des fonctions d'autocorrélation des intensités lumineuses diffusées VV et VH. 11 est possible à partir de ces taux de relaxation de déterminer un paramètre caractéristique des dimensions des nanoparticules anisotropes, comme par exemple un rapport de forme (défini comme le rapport entre la longueur et la largeur de l'objet). Cette méthode est également décrite dans J. Rodrfguez-Femandez et al. ]Réf. [0008] Un objectif de la présente description est de proposer un montage et un procédé amélioré permettant par rapport à l'état de l'art décrit ci-dessus de gagner en précision et en rapidité de mesure. Résumé de l'invention [0009] Selon un premier aspect, la présente description concerne un dispositif de déter- mination de paramètres caractéristiques des dimensions de nanoparticules en suspension dans un liquide, comprenant : [0010] Des moyens d'émission lumineuse configurés pour émettre un faisceau incident polarisé linéairement selon un axe de polarisation ; une unité de détection comprenant un bras de mesure mobile en rotation autour d'un axe de rotation, ladite unité de détection étant configurée pour la détection d'un faisceau diffusé par l'échantillon à au moins un angle de diffusion donné, lorsqu'il est illuminé par le faisceau incident, et comprenant une première voie de détection avec un premier axe optique et une deuxième voie de détection avec un deuxième axe optique, les première et deuxième voies de détection étant séparées par un élément séparateur de polarisation agencé sur ledit bras de mesure; un support d'échantillon fixe, configuré pour recevoir un contenant à symétrie cylindrique, transparent, à l'intérieur duquel se trouve un échantillon desdites nanoparticules en suspension, le support d'échantillon étant agencé de telle sorte qu'en opération, un axe de symétrie du contenant soit confondu avec l'axe de rotation du bras de mesure ; une unité de contrôle. [0011] Selon la présente description, l'élément séparateur de polarisation du bras de mesure est configuré pour envoyer simultanément : [0012] sur la première voie de détection, une première composante polarisée du faisceau diffusé audit au moins un angle de diffusion, ladite première 3 composante étant polarisée linéairement avec un axe de polarisation colinéaire avec ledit axe de polarisation du faisceau incident. sur la deuxième voie de détection, une deuxième composante polarisée du faisceau diffusé audit au moins un angle de diffusion, ladite deuxième composante étant polarisée linéairement avec un axe de polarisation perpendiculaire à l'axe de polarisation du faisceau incident . [0013] Par ailleurs, l'unité de contrôle est configurée pour déterminer, à partir de signaux résultant des composantes polarisées détectés sur chacune des voies de détection en fonction du temps, au moins deux paramètres caractéristiques des dimensions des nanoparticulcs. [0014] Dans la présente description, on définit l'angle de diffusion comme l'angle formé dans un plan normal à l'axe de symétrie du contenant, entre la direction de propagation du faisceau incident et la direction dudit premier axe optique de ladite première voie de détection. [0015] Dans la présente description, les nanoparticules sont définies comme des nano-objets dont la moitié, pris sur un groupe de 100 nano-objets, présentent au moins une dimension inférieure à 100 mn. [0016] Les nanoparticules peuvent comprendre des oxydes métalliques, des métaux, des polymères, des nano-objets fonctionnalisés par des molécules actives, des cristaux, des assemblages moléculaires, des autoassemblages de tensioactifs (micelles sphériques, cylindriques, discoïdes,...) ou de polymères (micelles polymères), des vésicules, des virus biologiques, des bactéries, des macromolécules biologiques (e.g. protéines), des quantum dots, des nanotubes organiques ou inorganiques, des nano-plaquettes d'argiles, des nano-feuillets (par exemple du graphène), des nano gouttes de microémulsion ou nano-émulsion (par exemple huile dans eau ou eau dans huile), des chaînes de nanocristaux alignés entre eux, etc. [0017] Les nanoparticules dispersées dans un milieu liquide peuvent former des suspensions colloïdales lorsque la dispersion est stable. [0018] Selon un ou plusieurs exemples de réalisation, les paramètres caractéristiques des di- mensions des nanoparticules comprennent au moins deux paramètres parmi : une longueur, une largeur, un rapport de forme, un diamètre (cas de nanoparticules sphériques ou cylindrique), une hauteur (cas de nanoparticules de forme triangulaire), une épaisseur, une longueur de grand axe et/ ou de petit axe (cas d'une nanoparticule de forme ellipsoïdale). [0019] Les déposants ont montré que le dispositif ainsi décrit, du fait de la combinaison des caractéristiques structurelles, permet, par rapport aux dispositifs connus de l'état de l'art, une mesure simultanée des deux composantes polarisées dites VV et VH du faisceau diffusé par une même région de l'échantillon, ce qui permet un gain de précision. [0020] Par ailleurs, le gain de temps procuré par la mesure simultanée des deux composantes polarisées offre la possibilité d'une mesure cinétique de la croissance de nanoparticules anisotropes en travaillant à angle de diffusion donné. [0021] Selon un ou plusieurs exemples de réalisation, ladite unité de détection est configurée pour la détection optique d'une pluralité de faisceaux diffusées selon respectivement une pluralité d'angles de diffusion. [0022] Il sera ainsi possible de déterminer un angle de diffusion optimal qui offre pour un type de nanoparticules donné, un meilleur taux de précision. [0023] Selon un ou plusieurs exemples de réalisation, ladite unité de contrôle est configurée pour déterminer lesdits au moins deux paramètres caractéristiques des dimensions des nanoparticules, à partir des composantes polarisées détectés sur chacune des voies de détection, et pour la pluralité d'angles de diffusion. [0024] La mesure multi-angles ainsi réalisée permet un gain de précision et un affran- chissement des possibles artefacts de mesure. [0025] Selon un ou plusieurs exemples de réalisation, la pluralité d'angles de diffusion est comprise dans une plage d'angles de diffusion allant de 20° à 160°. [0026] Selon un ou plusieurs exemples de réalisation, un pas d'incrément entre les angles de ladite pluralité d'angles de diffusion est compris entre 5° et 45°. [0027] Les déposants ont montré que la gamme d'angles étudiée (20°-160°) permet d'améliorer la précision de la mesure en s'affranchissant de certains artefacts nuisibles à la mesure. [0028] Le pas d'incrément, entre 5° et 45°, est choisi par un compromis entre la rapidité de la mesure (temps de mesure) et la précision souhaitée (nombre de points de mesure). [0029] Selon un ou plusieurs exemples de réalisation, ledit bras de mesure est automatisé en rotation, contrôlé par ladite unité de contrôle, limitant ainsi les manipulations manuelles possiblement sources d'imprécisions. Par exemple, le bras de mesure est automatisé en rotation au moyen d'un moteur pas à pas. [0030] Selon un ou plusieurs exemples de réalisation, chacune des première et deuxième voies de détection comprend un détecteur, le détecteur pouvant être par exemple, et de façon non limitative : une photodiode à avalanche (APD) ou un tube photomultiplicateur (PMT). [0031] Selon un ou plusieurs exemples de réalisation, lesdites première et deuxième voies de détection sont tibrées. Cela permet de déporter les détecteurs en dehors du bras de mesure mobile en rotation et de ce fait, de garder un dispositif compact, les détecteurs étant fixes et déportés ailleurs, avec l'unité de contrôle. [0032] Selon un ou plusieurs exemples de réalisation, chaque voie de détection comprend ainsi une fibre optique monomode à la longueur d'onde de la source, connectée à un collimateur optique de collecte, ledit collimateur définissant l'axe optique de la voie de détection. [0033] Selon un ou plusieurs exemples de réalisation, les axes optiques des voies de détection présentent un angle compris entre 10° et 90° ; par exemple, les premier et deuxième axes optiques sont perpendiculaire. [0034] Selon un ou plusieurs exemples de réalisation, les moyens d'émission lumineuse comprennent une source laser. Une source laser présente en effet une cohérence spatiale et temporelle et une puissance optique suffisante pour des mesures de diffusion de la lumière précises. [0035] La source laser est par exemple continue, polarisée linéairement, de préférence fibrée avec un élément de focalisation (collimateur) et, le cas échéant, un polariseur externe pour améliorer le rapport signal à bruit (contraste exprimé en décibels). [0036] Selon un ou plusieurs exemples de réalisation, l'élément séparateur de polarisation comprend un prisme ou un hiprismc de type Glan-Thomson, Glan-Taylor, ou Wollaston. [0037] Selon un ou plusieurs exemples de réalisation, le support d'échantillon comprend en outre un élément de contrôle de température pour le maintien à température contrôlée de l'échantillon. Par exemple, l'élément de contrôle de température comprend un élément Peltier ou une chambre thermostatée, par exemple une chambre de circulation reliée à un bain thermostaté. [0038] Selon un ou plusieurs exemples de réalisation, le support d'échantillon est configuré pour recevoir une pluralité de contenants à symétrie cylindrique, de tailles et/ou volumes différents. Il est ainsi possible d'éviter les transvasements inutiles, voire néfastes de l'échantillon. [0039] La description concerne, selon un deuxième aspect, des procédés mis en oeuvre au moyen d'exemples de dispositifs selon le premier aspect. [0040] Ainsi, selon un deuxième aspect, la description concerne un procédé de déter- mination de paramètres caractéristiques des dimensions de nanoparticules en suspension dans un liquide, comprenant : [0041] l'agencement d'un échantillon desdites nanoparticules en suspension dans un contenant à symétrie cylindrique, transparent ; l'illumination dudit échantillon au moyen d'un faisceau lumineux incident polarisé linéairement selon un axe de polarisation; la détection simultanée, au moyen d'un bras de mesure mobile en rotation autour d'un axe de rotation confondu avec un axe de symétrie du contenant, pour au moins un angle de diffusion, de deux composantes polarisées du faisceau diffusé par l'échantillon audit angle de diffusion, les deux composantes polarisées présentant respectivement deux axes de polarisation per- 6 pendiculaires, un desdits axes étant colinéaire avec ledit axe de polarisation du faisceau incident; la détermination, à partir de signaux correspondant aux composantes polarisées détectées pour ledit au moins un angle de diffusion en fonction du temps, d'au moins deux paramètres caractéristiques des dimensions des nanoparticules. [0042] Selon un ou plusieurs exemples de réalisation, les paramètres caractéristiques des di- mensions des nanoparticules comprennent au moins deux paramètres parmi : une longueur, une largeur, un rapport de forme, un diamètre (cas de nanoparticules sphériques ou cylindrique), une hauteur (cas de nanoparticules de forme triangulaire), une épaisseur, une longueur de grand axe et/ ou de petit axe (cas d'une nanoparticule de forme ellipsoïdale). [0043] Selon un ou plusieurs exemples de réalisation, lesdits signaux correspondent à des composantes polarisées détectées pendant une durée de mesure déterminée, par exemple une durée comprise entre 5 s et 1 min. [0044] Selon un ou plusieurs exemples de réalisation, le procédé comprend en outre une détection successive, au moyen dudit bras de mesure, d'une pluralité de faisceaux diffusés correspondant respectivement à une pluralité d'angles de diffusion, la détection comprenant, pour chaque angle de diffusion, la détection simultanée desdites deux composantes polarisées du faisceau diffusé par l'échantillon audit angle de diffusion. [0045] Selon un ou plusieurs exemples de réalisation, la détermination desdits au moins deux paramètres caractéristiques des dimensions des nanoparticules est obtenue pour chaque angle de la pluralité desdits angles. [0046] Selon un ou plusieurs exemples de réalisation, la détermination desdits au moins deux paramètres caractéristiques des dimensions des nanoparticules est obtenue à partir des signaux correspondant aux composantes polarisées détectées pour la pluralité desdits angles de diffusion. [0047] Selon un ou plusieurs exemples de réalisation, la pluralité d'angles de diffusion est comprise dans une plage d'angles de diffusion allant de 20° à 160°. [0048] Selon un ou plusieurs exemples de réalisation, le pas d'incrément de la pluralité d'angles de diffusion est compris entre 5° et 45°. [0049] Selon un ou plusieurs exemples de réalisation, la détermination d'au moins deux pa- ramètres caractéristiques des dimensions des nano-objets comprend : [0050] pour chaque angle de diffusion, la détermination de deux taux de relaxation translationnelle et rotationnelle; la détermination, à partir desdits deux taux de relaxation translationnelle et rotationnelle, de deux coefficients de diffusion translationnelle et rotationnelle ; 7 la détermination, à partir desdits deux coefficients de diffusion translationnelle et rotationnelle, desdits au moins deux paramètres caractéristiques des dimensions des nanoparticules. [0051] Selon un ou plusieurs exemples de réalisation, la détermination de deux taux de re- laxation translationnelle et rotationnelle pour chaque angle de diffusion, comprend : [0052] la détermination de deux corrélogrammes correspondant aux fluctuations d'intensité desdites deux composantes polarisées en fonction du temps; la détermination, à partir desdits corrélogrammes, desdits taux de relaxation translationnelle et rotationnelle. [0053] Selon un ou plusieurs exemples de réalisation, la détermination des deux taux de re- laxation translationnelle et rotationnelle est obtenue à partir d'un ajustement de courbes résultant respectivement de la somme et de la soustraction des deux corrélogrammes. Cela permet de mettre en exergue respectivement, l'un (la somme des corrélogrammes) la somme des taux de relaxation et l'autre (la soustraction) le taux de relaxation translationnelle seul. [0054] Pour la détermination de deux taux de relaxation translationnelle et rotationnelle, il est également possible d'utiliser de façon connue la largeur de pics sur des spectres obtenus par des FFT (Transformées de Fourier rapides) des deux composantes polarisées en fonction du temps [Réf. 3]. [0055] Selon un ou plusieurs exemples de réalisation, la détermination des coefficients de diffusion translationnelle et rotationnelle est obtenue pour chaque angle de diffusion de la pluralité d'angles de diffusion. [0056] Selon un ou plusieurs exemples de réalisation, la détermination des coefficients de diffusion translationnelle et rotationnelle est obtenue de façon graphique à partir d'une pluralité des taux de relaxation translationnelle et rotationnelle déterminés pour une pluralité d'angles de diffusion. [0057] Selon un ou plusieurs exemples de réalisation, la détermination desdits au moins deux paramètres caractéristiques des dimensions des nanoparticules comprend la détermination d'une longueur et d'un rapport de forme desdites nanoparticules calculés par une loi empirique d'inversion à partir des formules théoriques desdits coefficients de diffusion translationnelle et rotationnelle. [0058] Selon un ou plusieurs exemples de réalisation, ladite loi empirique est fonction du ratio du coefficient de diffusion translationnelle par la racine cubique du coefficient de diffusion rotationnelle. [0059] Les déposants ont ainsi démontré que notamment dans le cas de nanoparticules de symétrie cylindrique, le changement de variables ci-dessus permettait une détermination directe desdits longueur et rapport de forme. [0060] Plus précisément, le changement de variables comprend la détermination de X, Y, 8 avec X=D,/(31/D,), où D, est le coefficient de diffusion translationnelle et D, est le coefficient de diffusion rotationnelle, et Y est défini comme le ratio de la température absolue (en Kelvin) par la viscosité dynamique du liquide porteur de la suspension (exprimée en centipoise). [0061] Ainsi, dans le cas de nanoparticules cylindriques, la longueur (L) et le rapport de forme (RF=L/e où e est le diamètre) peuvent être calculés à partir des formules empiriques suivantes qui ont été déterminées numériquement par calcul à partir des formules théoriques (équations de Brocrsma, citées dans [réf. 1] et [réf. 2]) par minimisation par la méthode des moindres carrés pour des longueurs L comprises entre 2 nm et 2µm et dcs rapports de forme RF entre 2 et 20 : [0062] [Math 1] L=(axY4,3)/(bxY-cxY,3xX)/Diu, RF = L/e = x cxp ( f x Y-2,3 x X ) [0063] où X est le ratio du coefficient de diffusion translationnelle par la racine cubique du coefficient de diffusion rotationnelle et Y est le ratio de la température absolue (en Kelvin) par la viscosité du liquide porteur (en centipoise), exp est la fonction mathématique usuelle et a, h, c, c et f sont des constantes indépendantes de l'échantillon dont les valeurs sont les suivantes [0064] [Math 2] a = 1.29714 x 10 32 b = 1.33796 x 10 24 C = 6.69743 x 10 9 e = 3.35889 x 102 f = 4.12937 x 10'6 Brève description des figures [0065] D'autres avantages et caractéristiques de l'invention apparaîtront à la lecture de la description, illustrée par les figures suivantes : [0066] [fig.1] représente un schéma d'un dispositif de déterminations de paramètres caracté- ristiques dcs dimensions de nanoparticules, selon un exemple de réalisation ; [0067] [fig.2A] représente un schéma synoptique d'un exemple de procédé de détermination de paramètres caractéristiques des dimensions de nanoparticules, selon un exemple de réalisation ; [0068] [fig.2B] représente un schéma synoptique d'une étape d'un procédé tel que décrit sur la Fig. 2A, selon un exemple de réalisation ; [0069] [fig.3A] représente un schéma expérimental illustrant 4 corrélogrammes d'une composante polarisée VV d'un faisceau diffusé par un échantillon de nano-bâtonnets d'or en suspension dans l'eau, pour 4 angles de diffusion ; 9 100701 Ifig.3B I représente un schéma expérimental illustrant 4 corrélogrammes d'une composante polarisée VH d'un faisceau diffusé par le même échantillon que celui utilisé pour la Fig. 3A , et pour mêmes angles de diffusion ; [0071] [fig.3C] représente un schéma expérimental illustrant 2 corrélogrammes respec- tivement d'une composante polarisée VV et d'une composante polarisée VH d'un faisceau diffusé par le même échantillon que celui utilisé pour la Fig. 3A , pour un angle de diffusion de 35°, et des ajustements des courbes expérimentales; [0072] [fig.3D] représente un schéma expérimental illustrant respectivement la somme et la soustraction des 2 corrélogrammes illustrés sur la Fig. 3C et des ajustements des courbes ainsi calculées ; [0073] [fig.4] représente les valeurs du taux de relaxation translationnelle (Ft) et de la somme des taux de relaxation (Ft+Fr) en fonction du carré du vecteur de diffusion (q2), déterminées à partir des corrélogrammes pour chaque angle ; une approximation linéaire de ces courbes permet de retrouver graphiquement les valeurs moyennes du coefficient de diffusion translationnelle Dt (pente) et du coefficient de diffusion rotationnelle Dr (ordonnée à l'origine). Description détaillée de l'invention [0074] La Fig. 1 représente un schéma d'un dispositif 100 de détermination de paramètres caractéristiques des dimensions de nanoparticules, selon un exemple de réalisation. [0075] Lc dispositif comprend des moyens d'émission lumineuse 101 configurée pour émettre un faisceau lumineux incident Bipolarisé linéairement selon un axe de polarisation PI. [0076] Les moyens d'émission lumineuse 101 comprend par exemple une source laser fibrée 111 de longueur d'onde donnée, connectée à un collimateur optique 112 et un polariseur 113 (facultatif). [0077] Lc dispositif 100 comprend par ailleurs une unité de détection 102, avec notamment un bras de mesure 120 mobile en rotation autour d'un axe de rotation A, un support d'échantillon fixe 103 et une unité de contrôle 104. [0078] Lc support d'échantillon 103 est configure pour recevoir un contenant 10 à symétrie cylindrique, transparent, à l'intérieur duquel se trouve un échantillon desdites nanoparticules en suspension. Il est agencé de telle sorte qu'en opération, un axe de symétrie du contenant soit confondu avec l'axe de rotation du bras de mesure. [0079] En pratique, on pourra utiliser comme contenant tout flacon transparent optiquement de géométrie cylindrique adapté pour recevoir une suspension de nano-objets claire (non opaque), homogène, et suffisamment diluée pour que le signal diffusé ne soit pas trop puissant et n'altère pas le régime de diffusion. On évitera toute agitation durant la mesure. Le support d'échantillon comprend par exemple un socle (de diamètre pouvant être adapté au flacon utilisé) maintenant le flacon de l'échantillon immobile par rapport à la rotation du bras, une chambre thermaliséc permettant un contrôle précis de la température localement autour de l'échantillon. L'élément 130 (optionnel) représente un rapporteur circulaire, fixe, centré sur la platine de rotation motorisée 124, permettant la vérification directe de l'angle entre le bras de détection (i.e., angle de diffusion) et la direction du faisceau laser incident. Le contrôle de l'angle de diffusion peut être fait depuis un interface logiciel de l'unité de contrôle. [0080] L'unité de détection 102 est configurée dans cet exemple pour la détection optique d'une pluralité de faisceaux diffusés selon respectivement une pluralité d'angles de diffusion 0. [0081] Plus précisément, l'unité de détection comprend un élément séparateur de pola- risation 125 agencé sur le bras de mesure 120 et configure pour envoyer simultanément sur une première voie de détection 151 et une deuxième voie de détection 161 respectivement deux composantes polarisées Bs,, Bs, d'un faisceau Bs diffusé par l'échantillon lorsqu'il est illuminé par le faisceau incident. Les deux voies de détection comprennent respectivement un premier axe optique et un deuxième axe optique. [0082] L'élément séparateur de polarisation 125 comprend par exemple un biprisme sé- parateur de polarisation renvoyant le faisceau BS, de même polarisation que le faisceau incident dans la continuité du faisceau diffusé (première voie de détection) et le faisceau BS, de polarisation perpendiculaire à celle du faisceau incident dans une direction normale à celle du faisceau diffusé (deuxième voie de détection). Un dispositif (berceau-réceptacle) permettant d'ajuster la rotation et le centrage du cube afin d'optimiser au mieux la sélection de la polarisation dans la continuité et normale au faisceau diffusé [0083] Ainsi, l'élément séparateur de polarisation permet de former sur chacune des voies de détection 151, 161, des composantes polarisées selon deux axes de polarisation perpendiculaires (P'1, P'2), dont un axe P', colinéaire avec ledit axe P. [0084] Dans l'exemple de la Fig. 1, l'unité de détection 102 est fibrée, et comprend, sur chaque voie de détection 151, 161, respectivement des collimateurs 152, 162, des fibres optiques monomodes à la longueur d'onde du laser 153 et 163 et des détecteurs 154 et 164, par exemple des unités de comptage de photons (APD) reliées aux fibres optiques. [0085] En opération, l'une unité de contrôle 104 reçoit les signaux émis par chacun des dé- tecteurs 154, 164 et détermine, comme cela est décrit plus en détails ci-dessous, à partir des composantes polarisées détectés sur chacune des voies de détection au moins deux paramètres caractéristiques des dimensions des nanoparticules. Notamment, l'unité de contrôle détermine des signaux (par exemple des con-élogrammes) correspondant aux fluctuations d'intensité en fonction du temps des composantes po- 11 larisées du faisceau lumineux diffusé. [0086] L'unité de contrôle permet également de piloter la platine motorisée qui permet d'ajuster l'angle de détection de la lumière diffusée. [0087] Dans la suite de la description, on notera par souci de simplification VV le corré- logramme correspondant à la composante Bs, du faisceau diffusé, polarisée avec un axe de polarisation P', colinéaire avec l'axe de polarisation P, du faisceau polarisé incident Bi et on notera VH le corrélogramme correspondant à la composante Bs, du faisceau diffusé, polarisée avec un axe de polarisation P', perpendiculaire avec l'axe de polarisation PI du faisceau polarisé incident B. [0088] De façon générale, l'unité de contrôle 104 à laquelle il est fait référence dans la présente description peut comprendre une ou plusieurs entités physiques, par exemple un ou plusieurs ordinateurs. Lorsque dans la présente description, il est fait référence à des étapes de calcul ou traitement pour la mise en oeuvre notamment d'étapes de procédés, il est entendu que chaque étape de calcul ou traitement peut être mis en oeuvre par logiciel, hardware, firmwarc, microcode ou toute combinaison appropriée de ces technologies. Lorsqu'un logiciel est utilisé, chaque étape de calcul ou traitement peut être mise en oeuvre par des instructions de programme d'ordinateur ou du code logiciel. Ces instructions peuvent être stockées ou transmises vers un support de stockage lisible par l'unité de contrôle et/ou être exécutées par l'unité de contrôle afin de mettre en oeuvre ces étapes de calcul ou traitement. [0089] Dans l'exemple de la Fig. 1, le bras de mesure 120 comprend trois branches dont une première branche 121 pour supporter les éléments de la première voie de mesure 151, notamment un collimateur/collecteur optique 152 connecté à une fibre monomode 153 et une deuxième branche 122 pour supporter les éléments de la deuxième voie de mesure 161, notamment un collimateur/collecteur optique 162 connecté à une fibre monomode 163. Il comprend par ailleurs une troisième branche 123 pour la connexion avec un cylindre tournant 124 autour de l'axe de rotation, dont la rotation est contrôlée par un moteur pas à pas piloté par l'unité de contrôle 104. [0090] Le bras de support est conçu de manière à être et rester planaire et rigide pour ainsi garantir l'alignement de tous les composants même durant la rotation. Des possibilités de fixation permettent de conserver ces éléments en place. [0091] Typiquement, en opération, on pourra ainsi procéder à un contrôle en rotation du bras de mesure de telle sorte à acquérir des composantes polarisées pour une pluralité de faisceaux diffusés correspondant à des anges de diffusion compris entre 20°et 160°, avec un incrément compris par exemple entre 5° et 45°. [0092] Les Fig. 2A et 2B représentent par des schémas synoptiques des exemples de procédé de détermination de paramètres caractéristiques des dimensions de nanoparticules, selon des exemples de réalisation. 12 [0093] Les procédés peuvent par exemple mis en oeuvre au moyen d'un dispositif tel que décrit sur la Fig. 1. [0094] Le procédé décrit sur la Fig. 2 comprend ainsi l'agencement 201 de l'échantillon des nanoparticules en suspension dans le contenant 10 (Fig. 1), l'illumination 202 de l'échantillon au moyen du faisceau incident Bi polarisé linéairement et la détection simultanée 203 des composantes polarisées Bs1, Bs, du faisceau diffusé, au cours du temps, pour une pluralité d'angles de diffusion 0. [0095] L'angle de diffusion 0 est défini comme l'angle formé dans un plan normal à l'axe de symétrie du contenant, entre la direction de propagation du faisceau incident Bi et la direction dudit premier axe optique de ladite première voie de détection (direction de propagation du faisceau diffusé B5). [0096] A partir des signaux ainsi acquis, on détermine (étape 204) des paramètres caracté- ristiques des dimensions des nanoparticules. Les paramètres caractéristiques comprennent par exemple une longueur, une largeur, un rapport de forme des nanoparticules. [0097] La Fig. 2B illustre plus en détails des étapes d'un exemple de procédé visant à dé- terminer les paramètres caractéristiques des dimensions des nanoparticules. [0098] Les Figs 3A à 3D et 4 illustrent, par des courbes expérimentales, des étapes du procédé ainsi décrit. [0099] Pour les Figs 3A à 3D et 4, les nanoparticules étudiées sont des nano-bâtonnets d'or en suspension dans l'eau. Le volume du contenant est de 5 mL et celui de l'échantillon de 2 à 3 mL [0100] Notamment, pour l'obtention des courbes expérimentales, un dispositif tel qu'illustré sur la Fig. 1 est utilisé. La source comprend un laser de longueur d'onde 635 nm, le bras de mesure est motorisé en rotation pour la détection de faisceaux diffusés à des angles compris entre 30° et 120° avec un incrément de 10°. [0101] Le procédé comprend dans une première étape 211, et pour chaque angle de diffusion, la détermination de deux corrélogrammes des composantes VV, VH, c'est-à-dire des signaux correspondant aux fluctuations d'intensité des deux composantes polarisées BS1, BS, en fonction du temps. [0102] Les corrélogrammes sont déterminés par autocorrélation du signal avec lui-même. [0103] A titre d'illustration, la Fig. 3A illustre ainsi 4 corrélogrammes d'une composante polarisée d'un faisceau diffusé, selon le même axe de polarisation que le faisceau incident (VV), respectivement pour 4 angles de diffusion. Ainsi, les corrélogrammes 301. 302, 303, 304 correspondent respectivement à des angles de diffusion de 30°, 60°, 90°, 120°. [0104] D la même manière, la Fig. 3B illustre 4 corrélogrammes d'une composante polarisée des mêmes faisceaux diffusés que sur la Fig. 3A, mais selon un axe de polarisation per- 13 pendiculaire à celui du faisceau incident (VH). Ainsi, les corrélogrammes 311, 312, 313, 314 correspondent respectivement aux angles de diffusion de 30', 60', 90', 120°. [0105] A noter que sur les Figs. 3A, 3B seuls 4 corrélogrammes ont été représentés pour faciliter la lecture mais en pratique, les mesures sont faites pour une dizaine d'angles de diffusion. [0106] Comme cela est visible sur les Figs. 3A, 3B, on peut suivre l'évolution du signal en fonction de l'angle de détection. Alors que le signal mesuré en configuration VH reste inchangé (car la somme des taux de relaxation Fr+Fr est dominée par Fr qui est indépendante du vecteur de diffusion et donc de l'angle), celui mesuré en configuration VV voit le second taux de relaxation (le translationnel, Fr) évoluer avec le temps (car Lest proportionnel à q2, carré du module du vecteur de diffusion, donc à l'angle), conformément à la théorie. [0107] Le procédé comprend dans une deuxième étape 212, et pour chaque angle de diffusion, la détermination 212, à partir des corrélogrammes VV et VH, de deux taux de relaxation, un taux de relaxation translationnelle Fret un taux de relaxation rotationnelle U. [0108] Pour ce faire, comme illustré sur la Fig. 3C, les corrélogrammes 321, 322, obtenus à un angle de diffusion donné (ici 35°) à partir des mesures en configuration VV et VH respectivement (ou les courbes correspondant à leur somme et soustraction) sont ajustés de façon connue par des fonctions exponentielles décroissantes et sommes d'exponentielles décroissantes (courbes 323, 324), utilisant la somme des taux de relaxation et le taux de relaxation translationnelle comme paramètres (voir [Réf.1]). Ces taux de relaxations sont ensuite récupérés pour la suite de l'analyse. [0109] Il est à noter que, cormine illustré sur la Fig. 3D, les ajustements (courbes 333, 334) respectivement de la somme des corrélogrammes (VV+VH) (courbe 331) et de la soustraction (VV-VH) (courbe 332) permettent respectivement une meilleure précision sur la valeur de la somme des taux de relaxation (1-1-FF,) et sur le taux de relaxation translationnelle (Fr). [0110] Le procédé comprend alors dans une étape 213, la détermination, à partir des deux taux de relaxation translationnelle et rotationnelle F' F, obtenues pour la pluralité d'angles de diffusion, de deux coefficients de diffusion translationnelle et rotationnelle Dr, Dr. [0111] La détermination des coefficients de diffusion translationnelle et rotationnelle peut être faite selon deux méthodes à partir des taux de relaxation translationnelle et rotationnel. [0112] Dans une première méthode, ces coefficients sont calculés pour chaque angle en utilisant les relations suivantes [0113] [Math 3] 14 DFF,/q, Dr=1-'16 où q est le module du vecteur de diffusion défini par : [0114] 4-run0 q = sine / 2 [0115] avec X la longueur d'onde de la source laser, no l'indice de réfraction optique de la phase continue (liquide) de la suspension, et 0 l'angle de diffusion. [0116] Dans une seconde méthode, une valeur générale de ces coefficients peut être dé- terminée graphiquement comme illustré sur la Fig. 4. [0117] Pour cela, sont tracés le taux de relaxation translationnelle (Fr) (courbe 401, Fig. 4) et la somme des taux de relaxation (Ft+Fr) (courbe 402 , Fig. 4), en fonction de q2. [0118] Ces deux courbes peuvent être ajustées par des droites parallèles d'équations res- pectives : 101191 'Math 51 Ft=Dxq2 Ft-Frr= Dxq2+61), 101201 Les valeurs des coefficients de diffusion peuvent donc être lues graphiquement, avec Q. la pente (identique) des droites, mesurée préférentiellement sur la courbe de Fr pour une meilleure précision ; et D, 1/6ème de l'ordonnée à l'origine de la courbe Ft-FF, 101211 A noter que l'exemple ainsi décrit utilise une autocorrélation temporelle du signal ; néanmoins, il est possible d'obtenir les coefficients de diffusion translationnelle et rotationnelle à partir d'une analyse spectrale du signal (FFT), à partir de la largeur d'un pic sur un spectre en fréquences obtenu par transformée de Fourier rapide du signal. 101221 Finalement on détermine (étape 214), à partir desdits deux coefficients de diffusion translationnelle et rotationnelle (D' Dr), les paramètres caractéristiques des dimensions des nanoparticules. 101231 La longueur des particules (L) et le rapport d'aspect (RF) sont déterminés en ap- pliquant les relations suivantes : 101241 'Math 61 L=(axY41-')/(bxY-cxY'RxX)/Du3 RF=LAP=exexp(fxY213xX) 101251 où X est le ratio du coefficient de diffusion translationnelle par la racine cubique du coefficient de diffusion rotationnelle et Y est le ratio de la température absolue (en Kelvin) par la viscosité du liquide porteur (en centiPoise), et a, b, c, c et f sont des constantes indépendantes de l'échantillon dont les valeurs sont les suivantes : [0126] [math 7] a = 1.29714 x 10'2 b = 1.33796 x 10 24 C = 6.69743 x 10 9 e = 3.35889 x 10-2 f = 4.12937 x 10'6 [0127] En particulier, la variable X=D,/(hilDr) est directement liée aux valeurs des coef- ficients de diffusion précédemment calculées. [0128] Les déposants ont ainsi montré expérimentalement la précision des résultats obtenus grâce aux dispositifs et procédé selon la présente description. [0129] [Tableaux 1] Angle (°) R F =LM» Longueur L (nm) Diamètre (1) (nm) Erreur (par rapport aux images MET) 55 2.66 29.29 11,03 10% 60 1,68 26,19 15.60 >20% 65 2.95 29.88 10.11 5% 70 3,90 32,12 8,23 20% 75 4.03 32.31 8.02 20% Valeur moyenne 3.04 29.95 10.59 5% Méthode graphique multi-angles (Fig 4) 2,62 29,49 11.25 10% Microscopie Electronique (MET) 3 31 10 101301 Le tableau ci-dessus montre que la méthode d'analyse mise au point dans l'invention au moyen du dispositif tel que décrit selon la présente description, permet de déterminer (sur cet exemple de nano bâtonnets d'or), les deux dimensions de longueur et de diamètre (ou leur rapport) avec une erreur minimale de 5% par rapport aux valeurs mesurées sur des images de microscopie électronique à transmission du même échantillon. Il apparaît aussi un angle optimal pour maximiser la précision de la mesure, ici égal à 65°. 101311 Bien que décrits à travers un certain nombre d'exemples de réalisation, les dispositifs et procédés comprennent différentes variantes, modifications et perfectionnements qui apparaîtront de façon évidente à l'homme de l'art, étant entendu que ces différentes variantes, modifications et perfectionnements font partie de la portée de l'invention 16 telle que définie par les revendications qui suivent. Références [0132] Réf. 1. : US8,854,621. [0133] Réf. 2. : J. Rodrfguez-Fernândez et al. « Dynamic Light Scattering of Short Au Rods with Lotis' Aspects Ratio", J. Phys. Chem. C 2007, 111, 5020 - 5025 [0134] Réf. 3 : T. Ohsawa et al. (1983) "FFI method of dynamic light scanering fbr particle size diagnostics in huninous J'urnes", Combustion and Flame, 53(1-3), 135-139. 17 [Revendication 1] REVENDICATIONSDispositif (100) de détermination de paramètres caractéristiques des dimensions de nanoparticules en suspension dans un liquide, comprenant : - des moyens d'émission lumineuse (101) configurée pour émettre un faisceau lumineux incident (B1) polarisé linéairement selon un axe de polarisation (P1); - unc unité de détection (102) comprenant un bras de mesure (120) mobile en rotation autour d'un axe de rotation (A), ladite unité de détection étant configurée pour la détection d'un faisceau (Bs) diffusé par l'échantillon à au moins un angle de diffusion donné, lorsqu'il est illuminé par le faisceau incident, et comprenant une première voie de détection (151) avec un premier axe optique et une deuxième voie de détection (161) avec un deuxième axe optique, les première et deuxième voies de détection étant séparées par un élément séparateur de polarisation (125) agencé sur ledit bras de mesure; - un support d'échantillon fixe (103), configuré pour recevoir un contenant (10) à symétrie cylindrique, à l'intérieur duquel se trouve un échantillon desdites nanoparticules en suspension, le support d'échantillon (103) étant agencé de telle sorte qu'en opération, un axe de symétrie du contenant soit confondu avec l'axe de rotation du bras de mesure; - une unité de contrôle (104) ; et dans lequel : - l'élément séparateur de polarisation (125) du bras de mesure est configuré pour envoyer simultanément : - sur la première voie de détection, une première composante polarisée (Bs1) du faisceau (Bs) diffusé par l'échantillon audit au moins un angle de diffusion, ladite première composante étant polarisée linéairement avec un axe de polarisation (P'1) colinéaire avec ledit axe (P1) de polarisation du faisceau incident ; - sur la deuxième voie de détection, une deuxième composante polarisée (Bs,) du faisceau (Bs) diffusé par l'échantillon audit au moins angle de diffusion, ladite deuxième composante étant polarisée linéairement avec un axe de polarisation (P',) perpendiculaire à l'axe (P1) de polarisation du faisceau incident ; - l'unité de contrôle (104) est configurée pour déterminer, à partir de signaux correspondant aux composantes polarisées détectées sur 18 chacune des voies de détection en fonction du temps, au moins deux paramètres caractéristiques des dimensions des nanoparticules. [Revendication 2] Dispositif selon la revendication 1, dans lequel ladite unité de détection est configurée pour la détection optique d'une pluralité de faisceaux diffusées selon respectivement une pluralité d'angles de diffusion (0). [Revendication 3] Dispositif selon la revendication 2, dans lequel la pluralité d'angles de diffusion est comprise dans une plage d'angles de diffusion allant de 20° à 160°. [Revendication 4] Dispositif selon l'une quelconque des revendications précédentes, dans lequel ledit bras de mesure est automatisé en rotation, contrôlé par ladite unité de contrôle. [Revendication 5] Dispositif selon l'une quelconque des revendications précédentes, dans lesquelles lesdites voies de détection sont fibrécs. [Revendication 6] Procédé de détermination de paramètres caractéristiques des dimensions de nanoparticules anisotropes en suspension dans un liquide, comprenant : - l'agencement (201) d'un échantillon desdites nanoparticules en suspension dans un contenant (10) à symétrie cylindrique; - l'illumination (202) dudit échantillon au moyen d'un faisceau lumineux incident (Bi) polarisé linéairement selon un axe de polarisation (P1); - la détection simultanée (203), au moyen d'un bras de mesure (120) mobile en rotation autour d'un axe de rotation (A) confondu avec un axe de symétrie du contenant (10), pour au moins un angle de diffusion, de deux composantes polarisées (Bs1, Bs2) du faisceau diffusé par l'échantillon audit angle de diffusion, les deux composantes polarisées présentant respectivement deux axes de polarisation (P' i, P'2) perpendiculaires, un desdits axes de polarisation étant colinéaire avec ledit axe de polarisation du faisceau incident ; - la détermination (204), à partir de signaux correspondant aux composantes polarisées détectées pour ledit au moins un angle de diffusion en fonction du temps, d'au moins deux paramètres caractéristiques des dimensions des nanoparticules. [Revendication 7] Procédé selon la revendication 6, dans lequel lesdits paramètres caracté- ristiques des dimensions des nanoparticules comprennent au moins deux paramètres parmi : une longueur, une largeur, un rapport de forme, un diamètre, une hauteur, une épaisseur, une longueur de grand axe, une longueur de petit axe. 19 [Revendication 8] [Revendication 9] [Revendication 10] [Revendication 11] [Revendication 12] [Revendication 13] [Revendication 14] [Revendication 15] Procédé selon l'une quelconque des revendications 6 ou 7, comprenant en outre la détection successive, au moyen dudit bras de mesure (120) d'une pluralité de faisceaux diffusés correspondant respectivement à une pluralité d'angles de diffusion, la détection comprenant, pour chaque angle de diffusion, la détection simultanée (203) desdites deux composantes polarisées (BsN Bs,)) du faisceau diffusé par l'échantillon audit angle de diffusion. Procédé selon la revendication 8, dans lequel la pluralité d'angles de diffusion est comprise dans une plage d'angles de diffusion allant de 20° à 160°. Procédé selon l'une quelconque des revendications 6 à 9, dans lequel la détermination d'au moins deux paramètres caractéristiques des dimensions des nano-objets comprend, pour ledit au moins un angle de diffusion, la détermination de deux coefficients de diffusion translationnelle et rotationnelle (Dt, Dr). Procédé selon la revendication 10, dans lequel la détermination des deux coefficients de diffusion translationnelle et rotationnelle (D' D) comprend, pour ledit au moins un angle de diffusion, la détermination de deux taux de relaxation translationnelle et rotationnelle (Ft, Fr). Procédé selon la revendication 11, dans lequel, la détermination de deux taux de relaxation translationnelle et rotationnelle (Ft, Fr) comprend, pour ledit au moins un angle de diffusion: - la détermination (211) de deux corrélogrammes (VV, VH) correspondant aux fluctuations d'intensité desdites deux composantes polarisées en fonction du temps; - la détermination (212), à partir desdits corrélogrammes, (lesdits taux de relaxation translationnelle et rotationnelle (Ft, Fr). Procédé selon la revendication 12, dans lequel la détermination des deux taux de relaxation translationnelle et rotationnelle (F' [r) est obtenue à partir d'un ajustement de courbes résultant respectivement de la somme et de la soustraction des deux corrélogrammes. Procédé selon l'une quelconque des revendications 10 à 13, dans lequel la détermination desdits coefficients de diffusion translationnelle et rotationnelle (D' Dr) est déterminé graphiquement à partir de taux de relaxation translationnelle et rotationnelle (Ft, Fr) obtenus pour une pluralité d'angles de diffusion. Procédé selon l'une quelconque des revendications 10 à 14, dans lequel la détermination desdits au moins deux paramètres caractéristiques des 20 dimensions des nanoparticules comprend la détermination d'une longueur et d'un rapport de forme desdites nanoparticules calculés par une loi empirique, ladite loi empirique étant fonction d'une variable égale au ratio du coefficient de diffusion translationncllc par la racine cubique du coefficient de diffusion rotationnelle.